(57)【要約】  車両用表示装置（１００）に適用される樹脂成型品（１）は、表面粗さが１．０μｍ以上１０．０μｍ以下でかつ配列ピッチが３．０μｍ以上１８．０μｍ以下である複数の微細凹凸（２）が表面に成型される。言い換えれば、樹脂成型品（１）は、入射角８５°におけるグロス値が２以下となる複数の微細凹凸（２）が表面に成型される。これにより、樹脂成型品（１）、車両用表示装置（１００）は、表面の光沢を抑制できる、という効果を奏する。
2016031537.tif 000002
【特許請求の範囲】
【請求項１】
表面粗さが１．０μｍ以上１０．０μｍ以下でかつ配列ピッチが３．０μｍ以上１８．０μｍ以下である複数の微細凹凸が表面に成型されることを特徴とする、
樹脂成型品。
【請求項２】
前記複数の微細凹凸は、表面粗さが１．３μｍ以上１０．０μｍ以下でかつ配列ピッチが３．０μｍ以上１３．５μｍ以下である、
請求項１に記載の樹脂成型品。
【請求項３】
車両に搭載され、当該車両に関する情報を表示する表示部と、
前記表示部の周りに設けられ、表面粗さが１．０μｍ以上１０．０μｍ以下でかつ配列ピッチが３．０μｍ以上１８．０μｍ以下である複数の微細凹凸が表面に成型される樹脂成型品とを備えることを特徴する、
車両用表示装置。
【請求項４】
車両に搭載され、当該車両に関する情報を表示する表示部と、
前記表示部が有する光源部と目視位置との間に位置すると共に、前記光源部と前記目視位置との並び方向に沿って突出する立ち面に設けられ、入射角８５°におけるグロス値が２以下となる複数の微細凹凸が表面に成型される樹脂成型品とを備えることを特徴する、
車両用表示装置。
【請求項５】
前記複数の微細凹凸は、表面粗さが１．０μｍ以上１０．０μｍ以下でかつ配列ピッチが３．０μｍ以上１８．０μｍ以下である、もしくは、表面粗さが１．１５μｍ以上１０．００μｍ以下である、もしくは、配列ピッチが３．０μｍ以上１４．０μｍ以下である、
請求項４に記載の車両用表示装置。
【請求項６】
前記複数の微細凹凸は、表面粗さが１．４μｍ以上３．０μｍ以下でかつ配列ピッチが４．０μｍ以上１３．０μｍ以下である、
請求項４又は請求項５に記載の車両用表示装置。
【発明の詳細な説明】
【技術分野】
【０００１】
本発明は、樹脂成型品、及び、車両用表示装置に関する。
【背景技術】
【０００２】
車両等に適用される樹脂成型品として、例えば、特許文献１には、表面にシボが成型され、自動車外装部品のバンパ等に適用される樹脂成型品が開示されている。この樹脂成型品は、シボの深さを３μｍ以上５μｍ以下とし、シボのピッチを５５０μｍ以上７５０μｍ以下とし、シボのシボ表面の６０°グロスを２８以上３５以下としたものであり、これにより、無塗装の場合でも樹脂成型品の耐傷付き性が低下せず、塗装した場合でも樹脂成型品の外観品質が低下しないようにしている。
【先行技術文献】
【特許文献】
【０００３】
【特許文献１】特開２０１１−１８９６９７号公報
【発明の概要】
【発明が解決しようとする課題】
【０００４】
ところで、このような樹脂成型品は、例えば、車両に搭載される車両用表示装置等に適用される場合があるが、このような場合に乗員等の視界にはいりうる領域内の表面の光沢（グロス）を抑えることで、例えば、外観上の高級感の創出等を図る場合がある。この場合、樹脂成型品は、例えば、製造時の作業工数を抑制するべく、塗装等を用いずに塗装レスで表面の光沢を抑制できることが期待されている。【０００５】
本発明は、上記の事情に鑑みてなされたものであって、表面の光沢を抑制できる樹脂成型品、及び、車両用表示装置を提供することを目的とする。
【課題を解決するための手段】
【０００６】
上記目的を達成するために、本発明に係る樹脂成型品は、表面粗さが１．０μｍ以上１０．０μｍ以下でかつ配列ピッチが３．０μｍ以上１８．０μｍ以下である複数の微細凹凸が表面に成型されることを特徴とする。【０００７】
また、上記樹脂成型品では、前記複数の微細凹凸は、表面粗さが１．３μｍ以上１０．０μｍ以下でかつ配列ピッチが３．０μｍ以上１３．５μｍ以下であるものとすることができる。【０００８】
上記目的を達成するために、本発明に係る車両用表示装置は、車両に搭載され、当該車両に関する情報を表示する表示部と、前記表示部の周りに設けられ、表面粗さが１．０μｍ以上１０．０μｍ以下でかつ配列ピッチが３．０μｍ以上１８．０μｍ以下である複数の微細凹凸が表面に成型される樹脂成型品とを備えることを特徴する。【０００９】
上記目的を達成するために、本発明に係る車両用表示装置は、車両に搭載され、当該車両に関する情報を表示する表示部と、前記表示部が有する光源部と目視位置との間に位置すると共に、前記光源部と前記目視位置との並び方向に沿って突出する立ち面に設けられ、入射角８５°におけるグロス値が２以下となる複数の微細凹凸が表面に成型される樹脂成型品とを備えることを特徴する。【００１０】
また、上記車両用表示装置では、前記複数の微細凹凸は、表面粗さが１．０μｍ以上１０．０μｍ以下でかつ配列ピッチが３．０μｍ以上１８．０μｍ以下である、もしくは、表面粗さが１．１５μｍ以上１０．００μｍ以下である、もしくは、配列ピッチが３．０μｍ以上１４．０μｍ以下であるものとすることができる。【００１１】
また、上記車両用表示装置では、前記複数の微細凹凸は、表面粗さが１．４μｍ以上３．０μｍ以下でかつ配列ピッチが４．０μｍ以上１３．０μｍ以下であるものとすることができる。
【発明の効果】
【００１２】
本発明に係る樹脂成型品、及び、車両用表示装置は、表面に成型された複数の微細凹凸によって当該表面への入射光を散乱させることができるので、表面の光沢を抑制できる、という効果を奏する。
【図面の簡単な説明】
【００１３】
【図１】図１は、実施形態に係る樹脂成型品が適用された車両用表示装置の概略構成を示す斜視図である。
【図２】図２は、実施形態に係る樹脂成型品における微細凹凸の表面粗さ、及び、配列ピッチを説明する模式的な斜視図である。
【図３】図３は、実施形態に係る樹脂成型品における配列ピッチの測定を説明する模式図である。
【図４】図４は、実施形態に係る樹脂成型品における８５°グロス値を説明する模式図である。
【図５】図５は、複数の微細凹凸の表面粗さと配列ピッチとが８５°グロス値に与える影響の実測結果を表す線図である。
【図６】図６は、複数の微細凹凸の表面粗さと配列ピッチとが８５°グロス値に与える影響の第１のシミュレーション結果を表す線図である。
【図７】図７は、第１のシミュレーション条件を説明する模式図である。
【図８】図８は、複数の微細凹凸の表面粗さと配列ピッチとが８５°グロス値に与える影響の第２のシミュレーション結果を表す線図である。
【図９】図９は、第２のシミュレーション条件を説明する模式図である。
【図１０】図１０は、塗装レスの樹脂成型品において複数の微細凹凸の表面粗さと配列ピッチとが８５°グロス値に与える影響の実測結果を表す線図である。
【図１１】図１１は、変形例に係る樹脂成型品が適用された車両用表示装置の概略構成を示す斜視図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
図１は、実施形態に係る樹脂成型品が適用された車両用表示装置の概略構成を示す斜視図である。図２は、実施形態に係る樹脂成型品における微細凹凸の表面粗さ、及び、配列ピッチを説明する模式的な斜視図である。図３は、実施形態に係る樹脂成型品における配列ピッチの測定を説明する模式図である。図４は、実施形態に係る樹脂成型品における８５°グロス値を説明する模式図である。図５は、複数の微細凹凸の表面粗さと配列ピッチとが８５°グロス値に与える影響の実測結果を表す線図である。図６は、複数の微細凹凸の表面粗さと配列ピッチとが８５°グロス値に与える影響の第１のシミュレーション結果を表す線図である。図７は、第１のシミュレーション条件を説明する模式図である。図８は、複数の微細凹凸の表面粗さと配列ピッチとが８５°グロス値に与える影響の第２のシミュレーション結果を表す線図である。図９は、第２のシミュレーション条件を説明する模式図である。図１０は、塗装レスの樹脂成型品において複数の微細凹凸の表面粗さと配列ピッチとが８５°グロス値に与える影響の実測結果を表す線図である。図１１は、変形例に係る樹脂成型品が適用された車両用表示装置の概略構成を示す斜視図である。
【００１６】
本実施形態に係る樹脂成型品１は、図１に示すように、車両に搭載される車両用表示装置１００に適用される。本実施形態の車両用表示装置１００は、いわゆる車載メータを構成するものであり、例えば、車両のダッシュボードに設けられたインストルメントパネルに搭載され、車両の運転に供される情報として当該車両に関する種々の情報を表示する。車両用表示装置１００は、車両に搭載され当該車両に関する情報を表示する表示部１０１と、表示部１０１の周りに設けられた樹脂成型品１とを備える。そして、車両用表示装置１００は、樹脂成型品１の表面に複数の微細凹凸２（図２等参照）が成型されることで、表面の光沢を抑制している。
【００１７】
なお、図１に示す車両用表示装置１００の幅方向とは、典型的には、この車両用表示装置１００が適用される車両の車幅方向に相当する。以下の説明では、車両用表示装置１００の幅方向において、当該車両用表示装置１００の前面に向かって左側（図１中左側）を幅方向左側、向かって右側（図１中右側）を幅方向右側という場合がある。また、図１に示す車両用表示装置１００の奥行き方向とは、典型的には、この車両用表示装置１００が適用される車両の前後方向に相当する。また、車両用表示装置１００の前面側とは、車両の運転席と対面する側であり、典型的には、当該運転席に座った運転者によって視認される側である。後述する目視位置１０８は、車両用表示装置１００の奥行き方向前面側に位置する。一方、車両用表示装置１００の背面側とは、奥行き方向において前面側とは反対側であり、典型的には、インストルメントパネルの内部に収容される側である。
【００１８】
表示部１０１は、光源部１０２を有しており、当該光源部１０２が出射する光を用いて車両に関する種々の情報を表示するものである。表示部１０１は、車両に関する情報として、例えば、車速、走行用動力源の出力回転数、積算走行距離、ウォーニング表示（いわゆるテルテール）、シフトポジションインジケータ等、車両の運転に供される種々の情報を表示する。ここでは、表示部１０１は、一例として、幅方向に沿って間隔をあけて２つ設けられており、それぞれ、光源部１０２、文字板１０３、指針１０４等を含んで構成され、車両に関する種々の計測値を当該指針１０４によってアナログ式で表示するアナログ計器である。光源部１０２は、文字板１０３の奥行き方向背面側に配置される。文字板１０３は、車両に関する情報として、例えば、速度、出力回転数等の計測値を表し指針１０４によって指し示される指標部やウォーニング表示用の図柄等が描かれている。文字板１０３は、例えば、透明生地のポリカーボネイト製シートであり、暗色系のインクによって、上記指標部やウォーニング表示用の図柄等に対応した形状が中抜きされた印刷が施される。光源部１０２は、ＬＥＤ素子等の光源本体、当該光源本体から照射された光を文字板１０３側に拡散させる拡散板等を含んで構成される。各表示部１０１は、光源部１０２から照射される光が、文字板１０３において指標部やウォーニング表示用の図柄等が切り抜きされた部分を透過することで当該指標部やウォーニング表示用の図柄等が表示状態となる。指針１０４によって指し示される指標部は、この指針１０４の先端の回動軌跡に沿った円弧、当該円弧に沿って等間隔で付された複数の目盛、数字等を含んで構成される。指針１０４は、文字板１０３の奥行き方向前面側に位置し、車両用表示装置１００構成する筐体１０１ａ内に設けられるモータが駆動することで回動し、車両に関する種々の計測値（速度、出力回転数等）に応じて指標部の所定の位置を指し示す。各表示部１０１は、指針１０４によって現在の速度、出力回転数が指し示される。なお、表示部１０１は、光源部１０２を有し、当該光源部１０２によって車両に関する種々の情報を表示するものであればよく、例えば、液晶表示装置等によって構成されるものであってもよい。
【００１９】
樹脂成型品１は、表示部１０１の周りに設けられる。本実施形態の樹脂成型品１は、車両用表示装置１００の見返し板１０５に適用される。見返し板１０５は、筐体１０１ａの奥行き方向前面側に組み付けられ、文字板１０３等の周囲を囲って当該文字板１０３等を押える枠状の部材である。見返し板１０５は、車両用表示装置１００において、奥行き方向前面側に露出し運転者を含む乗員の視界にはいりうる部分の化粧材となるものである。見返し板１０５は、各表示部１０１を囲う目視位置対向面としての囲い面１０６と、当該囲い面１０６の縁部から奥行き方向に沿って立設される立ち面１０７とを含んで構成される。囲い面１０６は、各表示部１０１に対応する部分に切り欠きを有し当該切り欠きから各表示部１０１が露出する面である。立ち面１０７は、囲い面１０６の縁部から奥行き方向に沿って突出する面である。つまり、囲い面１０６は、奥行き方向に対して表示部１０１が有する光源部１０２と乗員等の目視位置１０８との間に位置すると共に、光源部１０２と目視位置１０８との並び方向、すなわち、奥行き方向と交差する面、さらに言えば、奥行き方向に沿って目視位置１０８と対向する面として形成される。一方、立ち面１０７は、奥行き方向に対して表示部１０１が有する光源部１０２と乗員等の目視位置１０８との間に位置すると共に、光源部１０２と目視位置１０８との並び方向、すなわち、奥行き方向に沿って運転者側に突出する。ここでは、立ち面１０７は、囲い面１０６の鉛直方向上下両側に幅方向に沿ってそれぞれ１つずつ、囲い面１０６の幅方向左右両側に鉛直方向に沿って１つずつ、合計４つ設けられるがこれに限らない。
【００２０】
そして、本実施形態の樹脂成型品１は、少なくとも各立ち面１０７に適用されることで、複数の微細凹凸２が成型された表面によって立ち面１０７を構成し、これにより、光源部１０２から立ち面１０７に入射した光の反射を抑制し、当該立ち面１０７の光沢を抑制するようにしている。つまりこの場合、立ち面１０７に適用される樹脂成型品１は、複数の微細凹凸２が成型された表面に対して、目視位置１０８とは反対側から光が傾斜して入射する位置に配置されることとなる。さらにここでは、樹脂成型品１は、囲い面１０６にも適用されることで、複数の微細凹凸２が成型された表面によって囲い面１０６を構成し、これにより、外光等の反射光として囲い面１０６に入射した光の反射を抑制し、当該囲い面１０６の光沢を抑制するようにしている。つまりこの場合、囲い面１０６に適用される樹脂成型品１は、複数の微細凹凸２が成型された表面に対して、目視位置１０８側から光が入射する位置に配置されることとなる。
【００２１】
以下、樹脂成型品１について、具体的に説明する。
【００２２】
図２等に示す樹脂成型品１の表面に成型される複数の微細凹凸２は、当該複数の微細凹凸２による表面粗さＳａと当該複数の微細凹凸２の配列ピッチＰｉとが、少なくとも下記の条件１〜３のいずれか１つを満たすように成型される。
（条件１）表面粗さＳａが１．０μｍ以上１０．０μｍ以下でかつ配列ピッチＰｉが３．０μｍ以上１８．０μｍ以下である（１．０μｍ≦Ｓａ≦１０．０μｍ、かつ、３．０μｍ≦Ｐｉ≦１８．０μｍ）。
（条件２）表面粗さＳａが１．１５μｍ以上１０．００μｍ以下である（１．１５μｍ≦Ｓａ≦１０．００μｍ）。
（条件３）配列ピッチＰｉが３．０μｍ以上１４．０μｍ以下である（３．０μｍ≦Ｐｉ≦１４．０μｍ）。
【００２３】
ここで、複数の微細凹凸２の表面粗さＳａとは、微細凹凸２の深さ（高さ）を表す指標（パラメータ）であり、微細凹凸２が成型された表面の平滑度等に応じた指標で表すことができる。ここでは、表面粗さＳａは、算術平均粗さＳａである。ここでの算術平均粗さＳａは、二次元における算術平均粗さＲａを三次元に拡張した指標であり、測定対象領域Ａにおいて、Ｚ（ｘ，ｙ）の絶対値の平均を表す（図２参照）。当該算術平均粗さＳａは、三次元表示の図の上では、谷部が絶対値化により山部に変化した状態で測定対象領域Ａの算術平均を表したものに相当する。当該算術平均粗さＳａ、すなわち、表面粗さＳａは、例えば、下記の数式（１）で表すことができる。
【００２４】
【数１】
2016031537.tif 000003
【００２５】
当該複数の微細凹凸２の表面粗さ（算術平均粗さ）Ｓａは、予め設定された所定の表面粗さ測定方法によって測定することができる。樹脂成型品１の表面に成型される複数の微細凹凸２は、予め設定された所定の表面粗さ測定方法によって測定された表面粗さＳａが上記の条件１〜３のいずれか１つを満たすように成型される。
【００２６】
なお、複数の微細凹凸２の表面粗さＳａを測定するために予め設定される所定の表面粗さ測定方法としては、一例として、微細凹凸２の表面粗さＳａの測定に用いる測定機器として『オリンパス株式会社製  ３Ｄ測定レーザー顕微鏡  ＬＥＸＴ  ＯＬＳ４０００』を用いた方法を用いる。この場合、『オリンパス株式会社製  ３Ｄ測定レーザー顕微鏡  ＬＥＸＴ  ＯＬＳ４０００』において、測定機能として「面粗さ解析」機能を選択すると共に解析パラメータとして「粗さパラメータ」を選択し、さらにノイズ除去機能としてうねり成分を除去するためのカットオフ周波数を８０μｍとした「ガルシアンフィルタ（ノイズフィルタ）」機能を選択する。その上で、『オリンパス株式会社製  ３Ｄ測定レーザー顕微鏡  ＬＥＸＴ  ＯＬＳ４０００』によって、樹脂成型品１の表面の画像を測定倍率２０倍で撮影し、複数の微細凹凸２の表面粗さ（算術平均粗さ）Ｓａを測定する。
【００２７】
一方、複数の微細凹凸２の配列ピッチＰｉとは、隣接する微細凹凸２の頂点間距離の、予め設定される測定対象領域Ａにおける平均値を用いる（図２参照）。当該複数の微細凹凸２の配列ピッチＰｉは、予め設定された所定のピッチ測定方法によって測定することができる。樹脂成型品１の表面に成型される複数の微細凹凸２は、予め設定された所定のピッチ測定方法によって測定された配列ピッチＰｉが上記の条件１〜３のいずれか１つを満たすように成型される。
【００２８】
なお、複数の微細凹凸２の配列ピッチＰｉを測定するために予め設定される所定のピッチ測定方法としては、一例として、表面粗さＳａと同様に、微細凹凸２の配列ピッチＰｉの測定に用いる測定機器として『オリンパス株式会社製  ３Ｄ測定レーザー顕微鏡  ＬＥＸＴ  ＯＬＳ４０００』を用いた方法を用いる。この場合、『オリンパス株式会社製  ３Ｄ測定レーザー顕微鏡  ＬＥＸＴ  ＯＬＳ４０００』において、測定機能として「プロファイル測定」機能を選択すると共に、さらにノイズ除去機能として「ワンショットフィルタ」の「鋸状表面」機能を選択する。その上で、『オリンパス株式会社製  ３Ｄ測定レーザー顕微鏡  ＬＥＸＴ  ＯＬＳ４０００』によって、樹脂成型品１の表面の画像を測定倍率１００倍で撮影する。そして、このようにして撮影された樹脂成型品１の表面のプロファイルデータ（輪郭データ）から複数の微細凹凸２の配列ピッチＰｉを測定する。図３は、上記のようにして撮像された樹脂成型品１の表面のプロファイルデータの一例を表している。図３中、横軸は、撮影された樹脂成型品１の表面の任意の方向における位置を表し、縦軸は当該表面位置における表面の高さを表す。ここでは、上記のようにして撮影された樹脂成型品１の表面のプロファイルデータからピークを抽出し、隣接するピーク間の距離を測定し、これを複数の微細凹凸２の配列ピッチＰｉの測定値とする。
【００２９】
ここで、プロファイルデータにおけるピークは、例えば、下記のようにして抽出する。まず、プロファイルデータが表す樹脂成型品１の表面の輪郭線Ｌ上の任意の点を基準点Ｐ１とする。次に、輪郭線Ｌ上の基準点Ｐ１から横軸方向一方側、ここでは、向かって右側に存在するピーク候補点、又は、ボトム候補点を順に抽出する。ここで、ピーク候補点とは、高さが増加から減少に転換し傾きが０となる点に相当しいわゆる極大値となる点に相当する。一方、ボトム候補点とは、高さが減少から増加に転換し傾きが０となる点に相当しいわゆる極小値となる点に相当する。図３の例では、基準点Ｐ１の右側で高さが減少から増加に転換し傾きが０となる点Ｐ２がボトム候補点Ｐ２として抽出される。
【００３０】
次に、輪郭線Ｌ上のボトム候補点Ｐ２から向かって右側に存在するピーク候補点を抽出する。図３の例では、ボトム候補点Ｐ２の右側で高さが増加から減少に転換し傾きが０となる点Ｐ３がピーク候補点Ｐ３として抽出される。そして、ボトム候補点Ｐ２とピーク候補点Ｐ３（ボトム候補点Ｐ２と隣接するピーク候補点Ｐ３）とを結ぶ直線と横軸（言い換えれば、ピーク検出のための仮想平面）とがなす角度θ１に基づいてボトム候補点Ｐ２がボトム有力候補点と認定できるか否かを判定する。ここでは、角度θ１が予め設定される基準角度以上、例えば、１０°以上である場合にボトム候補点Ｐ２がボトム有力候補点であるものと認定する。図３の例は、ボトム候補点Ｐ２とピーク候補点Ｐ３とを結ぶ直線と横軸とがなす角度θ１が１０°に満たない場合を例示しており、このため、ボトム候補点Ｐ２は、ボトム有力候補点ではないものと判定される。
【００３１】
次に、輪郭線Ｌ上のピーク候補点Ｐ３から向かって右側に存在するボトム候補点を抽出する。図３の例では、ピーク候補点Ｐ３の右側で高さが減少から増加に転換し傾きが０となる点Ｐ４がボトム候補点Ｐ４として抽出される。そして、ピーク候補点Ｐ３とボトム候補点Ｐ４（ピーク候補点Ｐ３と隣接するボトム候補点Ｐ４）とを結ぶ直線と横軸とがなす角度θ２に基づいてピーク候補点Ｐ３がピーク有力候補点と認定できるか否かを判定する。ここでは、角度θ２が予め設定される基準角度以上、例えば、１０°以上である場合にピーク候補点Ｐ３がピーク有力候補点であるものと認定する。図３の例は、ピーク候補点Ｐ３とボトム候補点Ｐ４とを結ぶ直線と横軸とがなす角度θ２が１０°以上である場合を例示しており、このため、ピーク候補点Ｐ３は、ピーク有力候補点Ｐ３であるものと認定される。
【００３２】
次に、輪郭線Ｌ上のボトム候補点Ｐ４から向かって右側に存在するピーク候補点を抽出する。図３の例では、ボトム候補点Ｐ４の右側で高さが増加から減少に転換し傾きが０となる点Ｐ５がピーク候補点Ｐ５として抽出される。そして、ボトム候補点Ｐ４とピーク候補点Ｐ５とを結ぶ直線と横軸とがなす角度θ３に基づいて上記と同様にボトム候補点Ｐ４がボトム有力候補点と認定できるか否かを判定する。図３の例は、ボトム候補点Ｐ４とピーク候補点Ｐ５とを結ぶ直線と横軸とがなす角度θ３が１０°以上である場合を例示しており、このため、ボトム候補点Ｐ４は、ボトム有力候補点Ｐ４であるものと認定される。
【００３３】
次に、輪郭線Ｌ上のピーク候補点Ｐ５から向かって右側に存在するボトム候補点を抽出する。図３の例では、ピーク候補点Ｐ５の右側で高さが減少から増加に転換し傾きが０となる点Ｐ６がボトム候補点Ｐ６として抽出される。そして、ピーク候補点Ｐ５とボトム候補点Ｐ６とを結ぶ直線と横軸とがなす角度θ４に基づいて上記と同様にピーク候補点Ｐ５がピーク有力候補点と認定できるか否かを判定する。図３の例は、ピーク候補点Ｐ５とボトム候補点Ｐ６とを結ぶ直線と横軸とがなす角度θ４が１０°に満たない場合を例示しており、このため、ピーク候補点Ｐ５は、ピーク有力候補点ではないものと判定される。
【００３４】
次に、輪郭線Ｌ上のボトム候補点Ｐ６から向かって右側に存在するピーク候補点を抽出する。図３の例では、ボトム候補点Ｐ６の右側で高さが増加から減少に転換し傾きが０となる点Ｐ７がピーク候補点Ｐ７として抽出される。そして、ボトム候補点Ｐ６とピーク候補点Ｐ７とを結ぶ直線と横軸とがなす角度θ５に基づいて上記と同様にボトム候補点Ｐ６がボトム有力候補点と認定できるか否かを判定する。図３の例は、ボトム候補点Ｐ６とピーク候補点Ｐ７とを結ぶ直線と横軸とがなす角度θ５が１０°以上である場合を例示しており、このため、ボトム候補点Ｐ６は、ボトム有力候補点Ｐ６であるものと認定される。
【００３５】
次に、輪郭線Ｌ上のピーク候補点Ｐ７から向かって右側に存在するボトム候補点を抽出する。図３の例では、ピーク候補点Ｐ７の右側で高さが減少から増加に転換し傾きが０となる点Ｐ８がボトム候補点Ｐ８として抽出される。そして、ピーク候補点Ｐ７とボトム候補点Ｐ８とを結ぶ直線と横軸とがなす角度θ６に基づいて上記と同様にピーク候補点Ｐ７がピーク有力候補点と認定できるか否かを判定する。図３の例は、ピーク候補点Ｐ７とボトム候補点Ｐ８とを結ぶ直線と横軸とがなす角度θ６が１０°以上である場合を例示しており、このため、ピーク候補点Ｐ７は、ピーク有力候補点Ｐ７であるものと認定される。
【００３６】
次に、輪郭線Ｌ上のボトム候補点Ｐ８から向かって右側に存在するピーク候補点を抽出する。図３の例では、ボトム候補点Ｐ８の右側で高さが増加から減少に転換し傾きが０となる点Ｐ９がピーク候補点Ｐ９として抽出される。そして、ボトム候補点Ｐ８とピーク候補点Ｐ９とを結ぶ直線と横軸とがなす角度θ７に基づいて上記と同様にボトム候補点Ｐ８がボトム有力候補点と認定できるか否かを判定する。図３の例は、ボトム候補点Ｐ８とピーク候補点Ｐ９とを結ぶ直線と横軸とがなす角度θ７が１０°以上である場合を例示しており、このため、ボトム候補点Ｐ８は、ボトム有力候補点Ｐ８であるものと認定される。
【００３７】
次に、輪郭線Ｌ上のピーク候補点Ｐ９から向かって右側に存在するボトム候補点を抽出する。図３の例では、ピーク候補点Ｐ９の右側で高さが減少から増加に転換し傾きが０となる点Ｐ１０がボトム候補点Ｐ１０として抽出される。そして、ピーク候補点Ｐ９とボトム候補点Ｐ１０とを結ぶ直線と横軸とがなす角度θ８に基づいて上記と同様にピーク候補点Ｐ９がピーク有力候補点と認定できるか否かを判定する。図３の例は、ピーク候補点Ｐ９とボトム候補点Ｐ１０とを結ぶ直線と横軸とがなす角度θ８が１０°以上である場合を例示しており、このため、ピーク候補点Ｐ９は、ピーク有力候補点Ｐ９であるものと認定される。
【００３８】
次に、輪郭線Ｌ上のボトム候補点Ｐ１０から向かって右側に存在するピーク候補点を抽出する。図３の例では、ボトム候補点Ｐ１０の右側で高さが増加から減少に転換し傾きが０となる点Ｐ１１がピーク候補点Ｐ１１として抽出される。そして、ボトム候補点Ｐ１０とピーク候補点Ｐ１１とを結ぶ直線と横軸とがなす角度θ９に基づいて上記と同様にボトム候補点Ｐ１０がボトム有力候補点と認定できるか否かを判定する。図３の例は、ボトム候補点Ｐ１０とピーク候補点Ｐ１１とを結ぶ直線と横軸とがなす角度θ９が１０°に満たない場合を例示しており、このため、ボトム候補点Ｐ１０は、ボトム有力候補点ではないものと判定される。
【００３９】
次に、輪郭線Ｌ上のピーク候補点Ｐ１１から向かって右側に存在するボトム候補点を抽出する。図３の例では、ピーク候補点Ｐ１１の右側で高さが減少から増加に転換し傾きが０となる点Ｐ１２がボトム候補点Ｐ１２として抽出される。そして、ピーク候補点Ｐ１１とボトム候補点Ｐ１２とを結ぶ直線と横軸とがなす角度θ１０に基づいて上記と同様にピーク候補点Ｐ１１がピーク有力候補点と認定できるか否かを判定する。図３の例は、ピーク候補点Ｐ１１とボトム候補点Ｐ１２とを結ぶ直線と横軸とがなす角度θ１０が１０°以上である場合を例示しており、このため、ピーク候補点Ｐ１１は、ピーク有力候補点Ｐ１１であるものと認定される。
【００４０】
次に、輪郭線Ｌ上のボトム候補点Ｐ１２から向かって右側に存在するピーク候補点を抽出する。図３の例では、ボトム候補点Ｐ１２の右側で高さが増加から減少に転換し傾きが０となる点Ｐ１３がピーク候補点Ｐ１３として抽出される。そして、ボトム候補点Ｐ１２とピーク候補点Ｐ１３とを結ぶ直線と横軸とがなす角度θ１１に基づいて上記と同様にボトム候補点Ｐ１２がボトム有力候補点と認定できるか否かを判定する。図３の例は、ボトム候補点Ｐ１２とピーク候補点Ｐ１３とを結ぶ直線と横軸とがなす角度θ１１が１０°以上である場合を例示しており、このため、ボトム候補点Ｐ１２は、ボトム有力候補点Ｐ１２であるものと認定される。
【００４１】
上記のようにして、ボトム有力候補点、及び、ピーク有力候補点を抽出していき、一対のボトム有力候補点の間に位置するピーク有力候補点のうち最も高いピーク有力候補点を真のピークとして抽出する。図３の例では、ピーク有力候補点Ｐ３は、一対のボトム有力候補点に挟まれていないので真のピークとしては抽出されない。ピーク候補点Ｐ５は、一対のボトム有力候補点Ｐ４、Ｐ６の間に位置するがそもそもピーク有力候補点ではないので真のピークとしては抽出されない。ピーク有力候補点Ｐ７は、一対のボトム有力候補点Ｐ６、Ｐ８の間に位置し、かつ、この区間には他のピーク有力候補点が存在しないので、真のピークとして抽出される。ピーク有力候補点Ｐ９、Ｐ１１は、一対のボトム有力候補点Ｐ８、Ｐ１２の間に位置し、ピーク有力候補点Ｐ９がこの区間で最も高いピーク有力候補点であるので、ピーク有力候補点Ｐ９が真のピークとして抽出され、ピーク有力候補点Ｐ１１は真のピークとしては抽出されない。
【００４２】
そして、上記のようにして抽出された真のピーク間であって隣接する真のピーク間の距離、ここでは、点Ｐ７と点Ｐ９との距離を測定し、これを複数の微細凹凸２の配列ピッチＰｉの測定値とする。ここでは、予め設定される測定対象領域Ａにおいて任意の１０カ所で真のピーク間の配列ピッチＰｉを測定し、当該１０カ所の配列ピッチＰｉの平均値（１０点平均）を複数の微細凹凸２の配列ピッチＰｉの測定値とする。
【００４３】
上記の条件１〜３のいずれか１つを満たす微細凹凸２は、樹脂成型用金型に形成された凹凸を、成型時に樹脂成型品１の表面に転写することによって塗装レスで一体成型される。樹脂成型品１として使用される材料としては、例えば、種々の合成樹脂を用いることができる。
【００４４】
本実施形態の樹脂成型品１は、上記の条件１〜３のいずれか１つを満たす複数の微細凹凸２が表面に成型されることで、当該複数の微細凹凸２が成型された表面を、入射角８５°におけるグロス値（以下、「８５°グロス値」という場合がある。）が２以下となる表面とすることができる。典型的には、複数の微細凹凸２が成型された表面は、上記の条件１〜３のいずれか１つを満たすことで、８５°グロス値が０より大きく２以下の表面となる。つまり見方を変えれば、本実施形態の樹脂成型品１は、入射角８５°におけるグロス値が０より大きく２以下となる表面粗さＳａ、及び、配列ピッチＰｉを有する複数の微細凹凸２が表面に成型されたものである。
【００４５】
ここで、グロス値とは、表面の光沢（グロス）の度合いを表す指標（さらに言えば、入射した光のうちのどの程度が反射したのかを表す指標）である。グロス（光沢）は、典型的には、ＪＩＳ規格によるグロスの定義を参照することができる。この場合、可視波長全域にわたって屈折率が１．５６７（入射角６０°において鏡面反射率１０％）のガラス表面における反射率を、光沢度１００％と規定している。そして、グロス値は、例えば、測定表面で反射した光の輝度（カンデラ）の測定結果から下記の数式（２）を用いて算出することができる。
グロス値＝（測定表面の実際の輝度の測定結果／測定表面を屈折率１．５６７のガラス表面とした場合の輝度の測定結果）×１００  ・・・  （２）
グロス値は、相対的に高いほど当該表面における反射率が相対的に高くなり相対的に光沢があるように見えることを表す一方、相対的に低いほど当該表面における反射率が相対的に低くなり相対的に光沢がなくマットに見えることを表す。
【００４６】
そして、入射角８５°におけるグロス値（８５°グロス値）とは、図４に例示するように、測定表面（樹脂成型品１において複数の微細凹凸２が成型された表面）の法線方向から８５°傾けた位置の光源から照射された光が、測定表面で反射した後、光源の反対側である測定表面の法線方向から８５°傾けた位置の評価面で受光する光量の程度をいう。８５°グロス値は、例えば、『ＢＹＫ  Ｇａｒｄｎｅｒ社（ビックガードナー社）製  ｍｉｃｒｏ−ＴＲＩ−ｇｌｏｓｓ』によって測定することができる。
【００４７】
なお、グロス値は、一般に、８５°グロス値以外にも入射角２０°におけるグロス値、入射角６０°におけるグロス値等が用いられるが、ここでは、入射角８５°におけるグロス値を基準とすることで以下の利点がある。すなわち、車両に搭載される車両用表示装置１００においては、光源部１０２と、見返し板１０５の立ち面１０７と、目視位置１０８との幾何学的配置の関係から、立ち面１０７で反射し目視位置１０８に到達する光の当該立ち面１０７に対する入射角は、８５°近傍となる傾向にある。このため、当該入射角８５°におけるグロス値を基準として表面の光沢を評価しておくことで、車両における車両用表示装置１００の使用状況に即して運転者等の実際の視野角度等を踏まえた光沢評価とすることが可能となる。また、入射角８５°におけるグロス値は、入射角２０°におけるグロス値、入射角６０°におけるグロス値等と比較すると微細凹凸２の表面粗さＳａ、配列ピッチＰｉ等に応じて変化が生じやすい傾向にある。このため、当該入射角８５°におけるグロス値を基準として表面の光沢を評価しておくことで、入射角２０°におけるグロス値、入射角６０°におけるグロス値も概ね要求の値を満たすことが可能となる。
【００４８】
複数の微細凹凸２の表面粗さＳａは、相対的に大きくなるほど８５°グロス値が相対的に低くなり光沢が抑えられ低グロスとなる傾向にある。また、複数の微細凹凸２の配列ピッチＰｉは、相対的に狭くなるほど８５°グロス値が相対的に低くなり光沢が抑えられ低グロスとなる傾向にある。上述の条件１は、複数の微細凹凸２の表面粗さＳａと配列ピッチＰｉとの関係をバランスよく調整した上で、［０＜８５°グロス値≦２］を達成できる範囲に相当する。また、上述の条件２は、配列ピッチＰｉが相対的に広い場合（例えば、配列ピッチＰｉが１８．０μｍより広くかつ実用上可能性のある値（例えば３０．０μｍ程度）以下の範囲内である場合）であっても、表面粗さＳａが相対的に大きいことで、配列ピッチＰｉにかかわらず［０＜８５°グロス値≦２］を達成できる範囲に相当する。また、上述の条件３は、表面粗さＳａが相対的に小さい場合（例えば、表面粗さＳａが０．３μｍ以上で１．０μｍより小さい範囲内である場合）であっても、配列ピッチＰｉが相対的に狭いことで、表面粗さＳａにかかわらず［０＜８５°グロス値≦２］を達成できる範囲に相当する。
【００４９】
なお、上述した条件１、及び、条件２における［表面粗さＳａの上限値＝１０．０μｍ］は、微細凹凸２を、要求される形状、寸法で成型した上で適正に金型を引き抜くことができる金型成型上の限界値に応じて定まる値である。また、上述した条件１、及び、条件３における［配列ピッチＰｉの下限値＝３．０μｍ］は、微細凹凸２を、要求される形状、寸法で成型するための金型自体の製造上の限界値に応じて定まる値である。
【００５０】
ここで、樹脂成型品１は、上記の条件１〜３をさらに限定した下記の条件１’〜３’を満たすことがより好ましい。
（条件１’）表面粗さＳａが１．０μｍ以上１０．０μｍ以下でかつ配列ピッチＰｉが３．０μｍ以上１７．５μｍ以下である（１．０μｍ≦Ｓａ≦１０．０μｍ、かつ、３．０μｍ≦Ｐｉ≦１７．５μｍ）。
（条件２’）表面粗さＳａが１．３μｍ以上１０．０μｍ以下である（１．３μｍ≦Ｓａ≦１０．０μｍ）。
（条件３’）配列ピッチＰｉが３．０μｍ以上１３．５μｍ以下である（３．０μｍ≦Ｐｉ≦１３．５μｍ）。
【００５１】
上述の条件１’は、複数の微細凹凸２の表面粗さＳａと配列ピッチＰｉとの関係をよりバランスよく調整した上で、［０＜８５°グロス値≦２］を達成できる範囲に相当する。また、上述の条件２’は、配列ピッチＰｉが相対的に広い場合（例えば、配列ピッチＰｉが１７．５μｍより広くかつ実用上可能性のある値（例えば３０．０μｍ程度）以下の範囲内である場合）であっても、表面粗さＳａが相対的に大きいことで、配列ピッチＰｉにかかわらず確実に［０＜８５°グロス値≦２］を達成できる範囲に相当する。また、上述の条件３’は、表面粗さＳａが相対的に小さい場合（例えば、表面粗さＳａが０．３μｍ以上で１．０μｍより小さい範囲内である場合）であっても、配列ピッチＰｉが相対的に狭いことで、表面粗さＳａにかかわらず確実に［０＜８５°グロス値≦２］を達成できる範囲に相当する。
【００５２】
そしてさらに言えば、樹脂成型品１は、上記の条件１〜３のうちの条件１をさらに限定した下記の条件１’’を満たすことが最も好ましい。
（条件１’’）表面粗さＳａが１．３μｍ以上１０．０μｍ以下でかつ配列ピッチＰｉが３．０μｍ以上１３．５μｍ以下である（１．３μｍ≦Ｓａ≦１０．０μｍ、かつ、３．０μｍ≦Ｐｉ≦１３．５μｍ）。
これにより、樹脂成型品１は、複数の微細凹凸２が成型された表面を、最も好適に８５°グロス値が０より大きく２以下となる表面とすることができる。
【００５３】
ここで、図５は、複数の微細凹凸の表面粗さＳａと配列ピッチＰｉとが８５°グロス値に与える影響の実測結果である。図５は、横軸を表面粗さＳａ（μｍ）、及び、配列ピッチＰｉ（μｍ）とし、縦軸を８５°グロス値Ｇｓ［８５］としている。当該実測結果は、実際に所定の表面粗さＳａ、及び、所定の配列ピッチＰｉで複数の微細凹凸が成型された表面の８５°グロス値の実測値を示している。当該８５°グロス値の実測では、上述の図４に図示したように、光源をＬＥＤ（Ｌｉｇｈｔ  Ｅｍｉｔｔｉｎｇ  Ｄｉｏｄｅ）とし、微細凹凸が設けられる測定表面を１ｍｍ×１ｍｍの矩形状の黒色ポリプロピレン（ｐｏｌｙｐｒｏｐｙｌｅｎｅ）で形成された面相当とし、評価面を３ｍｍ×６ｍｍの矩形状の面とすると共に、光源と測定表面との間隔、及び、測定表面と評価面との間隔をそれぞれ５ｍｍとした。そして、表面粗さＳａ、配列ピッチＰｉ、８５°グロス値Ｇｓを、それぞれ『オリンパス株式会社製  ３Ｄ測定レーザー顕微鏡  ＬＥＸＴ  ＯＬＳ４０００』、『ＢＹＫ  Ｇａｒｄｎｅｒ社（ビックガードナー社）製  ｍｉｃｒｏ−ＴＲＩ−ｇｌｏｓｓ』を用いて上述の要領で実測した。表面粗さＳａ、配列ピッチＰｉは、上述したピッチ測定方法、表面粗さ測定方法を用いて実測した。図５中、棒線Ａ１〜Ａ７は、上述の条件１〜３の範囲外の複数の微細凹凸が表面に一体成型された比較例に係る塗装レスの樹脂成型品の８５°グロス値を表している。図５中、棒線Ｂ１〜Ｂ５は、塗装を施すことによって複数の微細凹凸が表面に形成された比較例に係る樹脂成型品の８５°グロス値を表している。
【００５４】
図５の棒線Ａ１〜Ａ７に示す実測結果からも明らかなように、表面粗さＳａと配列ピッチＰｉとが上述の条件１〜３の範囲外である複数の微細凹凸が一体成型された塗装レスの樹脂成型品では、当該複数の微細凹凸が成型された表面の８５°グロス値が２より大きくなることが明らかである。一方、図５の棒線Ｂ１〜Ｂ５に示す実測結果からも明らかなように、表面に塗装が施された樹脂成型品では、当該塗装が施された表面の８５°グロス値が０より大きく２以下となることが明らかである。
【００５５】
そして、本実施形態の樹脂成型品１では、上記のような実測結果を踏まえて、図５中に棒線Ｂ１〜Ｂ５で示した表面に塗装が施された樹脂成型品と同等の８５°グロス値、すなわち、８５°グロス値が０より大きく２以下となる微細凹凸２を得るために、以下で説明する図６、図８に示すシミュレーション結果から、当該微細凹凸２に関する上記条件１〜３の範囲を設定している。
【００５６】
図６は、複数の微細凹凸２の表面粗さＳａと配列ピッチＰｉとが８５°グロス値に与える影響の第１のシミュレーション結果である。図６は、横軸を表面粗さＳａ（μｍ）、及び、配列ピッチＰｉ（μｍ）とし、縦軸を８５°グロス値Ｇｓ［８５］としている。当該第１のシミュレーションでは、図７に示すように微細凹凸２を半球体として仮想し、当該半球体の高さを表面粗さＳａ、隣接する半球体の頂点（ピーク）間距離を配列ピッチＰｉと仮想した。また、当該シミュレーションでは、上述の実測結果と同様に、光源をＬＥＤとし、微細凹凸２が成型される測定表面を１ｍｍ×１ｍｍの矩形状の黒色ポリプロピレンで形成された面相当とし、評価面を３ｍｍ×６ｍｍの矩形状の面とすると共に、光源と測定表面との間隔、及び、測定表面と評価面との間隔をそれぞれ５ｍｍとした。そして、当該シミュレーションでは、表面粗さＳａ、及び、配列ピッチＰｉをそれぞれ所定幅で変化させ、表面粗さＳａと配列ピッチＰｉとの各組み合わせごとに８５°グロス値Ｇｓ［８５］を算出した。８５°グロス値Ｇｓ［８５］は、上述の図４で説明したように、測定表面の法線方向から８５°傾けた位置の光源から照射された光が、測定表面で反射した後、光源の反対側である測定表面の法線方向から８５°傾けた位置の評価面で受光する光の輝度（カンデラ）を種々の公知の関係式を用いて算出し、これに基づいて数式（２）を用いて算出する。
【００５７】
図６に示すシミュレーション結果からも明らかなように、複数の微細凹凸２の表面粗さＳａと配列ピッチＰｉとが下記の条件１−１〜３−１を満たす範囲では、当該複数の微細凹凸２が成型された表面を、８５°グロス値が０より大きく２以下となる表面とすることができることが明らかである。より詳細には、複数の微細凹凸２の表面粗さＳａが相対的に大きくなるほど８５°グロス値が相対的に低くなり、複数の微細凹凸２の配列ピッチＰｉが相対的に狭くなるほど８５°グロス値が相対的に低くなる傾向にあることが明らかである。
（条件１−１）表面粗さＳａが１．０μｍ以上１０．０μｍ以下でかつ配列ピッチＰｉが３．０μｍ以上１８．０μｍ以下である（１．０μｍ≦Ｓａ≦１０．０μｍ、かつ、３．０μｍ≦Ｐｉ≦１８．０μｍ）。
（条件２−１）表面粗さＳａが１．３μｍ以上１０．０μｍ以下である（１．３μｍ≦Ｓａ≦１０．０μｍ）。
（条件３−１）配列ピッチＰｉが３．０μｍ以上１３．５μｍ以下である（３．０μｍ≦Ｐｉ≦１３．５μｍ）。
【００５８】
上述の条件１−１は、微細凹凸２が半球体である場合において、複数の微細凹凸２の表面粗さＳａと配列ピッチＰｉとの関係をバランスよく調整した上で、［０＜８５°グロス値≦２］を達成できる範囲に相当する。また、上述の条件２−１は、微細凹凸２が半球体である場合において、配列ピッチＰｉが相対的に広い場合（例えば、配列ピッチＰｉが１８．０μｍより広くかつ実用上可能性のある値（例えば３０．０μｍ程度）以下の範囲内である場合）であっても、表面粗さＳａが相対的に大きいことで、配列ピッチＰｉにかかわらず［０＜８５°グロス値≦２］を達成できる範囲に相当する。また、上述の条件３−１は、微細凹凸２が半球体である場合において、表面粗さＳａが相対的に小さい場合（例えば、表面粗さＳａが０．３μｍ以上で１．０μｍより小さい範囲内である場合）であっても、配列ピッチＰｉが相対的に狭いことで、表面粗さＳａにかかわらず［０＜８５°グロス値≦２］を達成できる範囲に相当する。なお、微細凹凸２が半球体である場合において、複数の微細凹凸２の表面粗さＳａと配列ピッチＰｉとの関係をバランスよく調整した上で、［０＜８５°グロス値≦２］を達成できる範囲は、より好ましくは、下記の条件１−１’’の範囲である。
（条件１−１’’）表面粗さＳａが１．３μｍ以上１０．０μｍ以下でかつ配列ピッチＰｉが３．０μｍ以上１３．５μｍ以下である（１．３μｍ≦Ｓａ≦１０．０μｍ、かつ、３．０μｍ≦Ｐｉ≦１３．５μｍ）。
【００５９】
図８は、複数の微細凹凸２の表面粗さＳａと配列ピッチＰｉとが８５°グロス値に与える影響の第２のシミュレーション結果である。図８は、横軸を表面粗さＳａ（μｍ）、及び、配列ピッチＰｉ（μｍ）とし、縦軸を８５°グロス値Ｇｓ［８５］としている。当該第２のシミュレーションでは、図９に示すように微細凹凸２を円錐体として仮想し、当該円錐体の高さを表面粗さＳａ、隣接する円錐体の頂点（ピーク）間距離を配列ピッチＰｉと仮想した。それ以外のシミュレーション条件は、上述の第１のシミュレーションと同様である。
【００６０】
図８に示すシミュレーション結果からも明らかなように、複数の微細凹凸２の表面粗さＳａと配列ピッチＰｉとが下記の条件１−２〜３−２を満たす範囲では、当該複数の微細凹凸２が成型された表面を、８５°グロス値が０より大きく２以下となる表面とすることができることが明らかである。より詳細には、複数の微細凹凸２の表面粗さＳａが相対的に大きくなるほど８５°グロス値が相対的に低くなり、複数の微細凹凸２の配列ピッチＰｉが相対的に狭くなるほど８５°グロス値が相対的に低くなる傾向にあることが明らかである。
（条件１−２）表面粗さＳａが１．０μｍ以上１０．０μｍ以下でかつ配列ピッチＰｉが３．０μｍ以上１７．５μｍ以下である（１．０μｍ≦Ｓａ≦１０．０μｍ、かつ、３．０μｍ≦Ｐｉ≦１７．５μｍ）。
（条件２−２）表面粗さＳａが１．１５μｍ以上１０．００μｍ以下である（１．１５μｍ≦Ｓａ≦１０．００μｍ）。
（条件３−２）配列ピッチＰｉが３．０μｍ以上１４．０μｍ以下である（３．０μｍ≦Ｐｉ≦１４．０μｍ）。
【００６１】
上述の条件１−２は、微細凹凸２が円錐体である場合において、複数の微細凹凸２の表面粗さＳａと配列ピッチＰｉとの関係をバランスよく調整した上で、［０＜８５°グロス値≦２］を達成できる範囲に相当する。また、上述の条件２−２は、微細凹凸２が円錐体である場合において、配列ピッチＰｉが相対的に広い場合（例えば、配列ピッチＰｉが１７．５μｍより広くかつ実用上可能性のある値（例えば３０．０μｍ程度）以下の範囲内である場合）であっても、表面粗さＳａが相対的に大きいことで、配列ピッチＰｉにかかわらず［０＜８５°グロス値≦２］を達成できる範囲に相当する。また、上述の条件３−２は、微細凹凸２が円錐体である場合において、表面粗さＳａが相対的に小さい場合（例えば、表面粗さＳａが０．６０μｍ以上で１．１５μｍより小さい範囲内である場合）であっても、配列ピッチＰｉが相対的に狭いことで、表面粗さＳａにかかわらず［０＜８５°グロス値≦２以下］を達成できる範囲に相当する。なお、微細凹凸２が円錐体である場合において、複数の微細凹凸２の表面粗さＳａと配列ピッチＰｉとの関係をバランスよく調整した上で、［０＜８５°グロス値≦２］を達成できる範囲は、より好ましくは、下記の条件１−２’’の範囲である。
（条件１−２’’）表面粗さＳａが１．１５μｍ以上１０．００μｍ以下でかつ配列ピッチＰｉが３．０μｍ以上１４．０μｍ以下である（１．１５μｍ≦Ｓａ≦１０．００μｍ、かつ、３．０μｍ≦Ｐｉ≦１４．０μｍ）。
【００６２】
そして、上述した条件１は、微細凹凸２が半球体である場合の条件１−１と微細凹凸２が円錐体である場合の条件１−２とのいずれか一方を満たす範囲に設定される。同様に、上述した条件２は、微細凹凸２が半球体である場合の条件２−１と微細凹凸２が円錐体である場合の条件２−２とのいずれか一方を満たす範囲に設定される。上述した条件３は、微細凹凸２が半球体である場合の条件３−１と微細凹凸２が円錐体である場合の条件３−２とのいずれか一方を満たす範囲に設定される。さらに、上述した条件１’は、微細凹凸２が半球体である場合の条件１−１と微細凹凸２が円錐体である場合の条件１−２とを共に満たす範囲に設定される。同様に、上述した条件２’は、微細凹凸２が半球体である場合の条件２−１と微細凹凸２が円錐体である場合の条件２−２とを共に満たす範囲に設定される。上述した条件３’は、微細凹凸２が半球体である場合の条件３−１と微細凹凸２が円錐体である場合の条件３−２とを共に満たす範囲に設定される。また、上述した条件１’’は、微細凹凸２が半球体である場合の条件１−１’’と微細凹凸２が円錐体である場合の条件１−２’’とを共に満たす範囲に設定される。
【００６３】
図１０は、複数の微細凹凸２の表面粗さＳａと配列ピッチＰｉとが８５°グロス値に与える影響の実測結果である。図１０は、横軸を配列ピッチＰｉ（μｍ）、縦軸を表面粗さＳａ（μｍ）としている。当該実測結果は、塗装レスで実際に所定の表面粗さＳａ、及び、所定の配列ピッチＰｉで複数の微細凹凸２が成型された表面の８５°グロス値の実測値を示している。ここでは、上述のシミュレーションと同様に、光源をＬＥＤとし、微細凹凸２が成型される測定表面を１ｍｍ×１ｍｍの矩形状のＡＢＳ樹脂で実際に成型された面とし、評価面を３ｍｍ×６ｍｍの矩形状の面とすると共に、光源と測定表面との間隔、及び、測定表面と評価面との間隔をそれぞれ５ｍｍとした。そして、表面粗さＳａ、配列ピッチＰｉ、８５°グロス値Ｇｓを、それぞれ『オリンパス株式会社製  ３Ｄ測定レーザー顕微鏡  ＬＥＸＴ  ＯＬＳ４０００』、『ＢＹＫ  Ｇａｒｄｎｅｒ社（ビックガードナー社）製  ｍｉｃｒｏ−ＴＲＩ−ｇｌｏｓｓ』を用いて上述の要領で実測した。表面粗さＳａ、配列ピッチＰｉは、上述したピッチ測定方法、表面粗さ測定方法を用いて実測した。
【００６４】
図１０に示す実測結果からも明らかなように、複数の微細凹凸２の表面粗さＳａと配列ピッチＰｉとが上述の条件１〜３を満たす範囲では、当該複数の微細凹凸２が成型された表面を、８５°グロス値が２以下となる表面とすることができることが明らかである。すなわち、当該実測結果から、複数の微細凹凸２の表面粗さＳａと配列ピッチＰｉとに応じた８５°グロス値の実測値がシミュレーション結果とほぼ同様の傾向であることが明らかであり、これにより、シミュレーション結果の妥当性を確認することができた。ここでは、図１０に示す範囲Ｔ１内の実施品の８５°グロス値が０．５程度、範囲Ｔ２内の実施品の８５°グロス値が０．７〜０．８程度、範囲Ｔ３内の実施品の８５°グロス値が１．０程度、範囲Ｔ４内の実施品の８５°グロス値が１．１程度となっている。すなわち、少なくとも表面粗さＳａが１．４μｍ以上３．０μｍ以下でかつ配列ピッチＰｉが４．０μｍ以上１３．０μｍ以下である複数の微細凹凸２が表面に成型された樹脂成型品１の実施品が入射角８５°におけるグロス値が２以下となることが明らかである。
【００６５】
以上で説明した樹脂成型品１によれば、表面粗さが１．０μｍ以上１０．０μｍ以下でかつ配列ピッチが３．０μｍ以上１８．０μｍ以下である複数の微細凹凸２が表面に成型される。
【００６６】
ここでは、以上で説明した樹脂成型品１によれば、入射角８５°におけるグロス値が２以下となる複数の微細凹凸２が表面に成型され、複数の微細凹凸２が成型された表面に対して、目視位置１０８とは反対側から光が入射する位置に配置される。
【００６７】
以上で説明した車両用表示装置１００によれば、車両に搭載され、当該車両に関する情報を表示する表示部１０１と、表示部１０１の周りに設けられ、表面粗さが１．０μｍ以上１０．０μｍ以下でかつ配列ピッチが３．０μｍ以上１８．０μｍ以下である複数の微細凹凸２が表面に成型される樹脂成型品１とを備える。
【００６８】
言い換えれば、以上で説明した車両用表示装置１００によれば、車両に搭載され、当該車両に関する情報を表示する表示部１０１と、表示部１０１の周りに設けられ、入射角８５°におけるグロス値が２以下となる複数の微細凹凸２が表面に成型される樹脂成型品１とを備える。
【００６９】
したがって、樹脂成型品１、車両用表示装置１００は、表面に成型された複数の微細凹凸２によって当該表面への入射光を散乱させることができるので、表面の光沢を抑制できる。この結果、樹脂成型品１、車両用表示装置１００は、例えば、車両において運転者を含む乗員の視界領域内の表面の光沢を抑えることができ、安っぽいイメージを与えやすい傾向にあるプラスチック感を低減し、外観上の高級感を創出することができる。また、樹脂成型品１、車両用表示装置１００は、表面に成型された複数の微細凹凸２によって、塗装等を用いずに塗装レスで塗装されたものと同等に表面の光沢を抑制でき艶消し効果を実現することができる。この結果、樹脂成型品１、車両用表示装置１００は、例えば、塗装等を行う場合と比較して製造時の作業工数を抑制することができ、製造コストを抑制できる。
【００７０】
さらに、以上で説明した樹脂成型品１、車両用表示装置１００によれば、樹脂成型品１は、複数の微細凹凸２が成型された表面に対して、目視位置１０８とは反対側から光が入射する位置に配置される。したがって、樹脂成型品１、車両用表示装置１００は、複数の微細凹凸２が成型された表面に対して、目視位置１０８とは逆側から入射する光の反射を抑制し、光沢を抑制することができる。
【００７１】
さらに、以上で説明した樹脂成型品１、車両用表示装置１００によれば、複数の微細凹凸２は、表面粗さが１．３μｍ以上１０．０μｍ以下でかつ配列ピッチが３．０μｍ以上１３．５μｍ以下であることが好ましい。この場合、樹脂成型品１、車両用表示装置１００は、複数の微細凹凸２が成型された表面を、より確実に８５°グロス値が２以下となる表面とすることができる。
【００７２】
さらに、以上で説明した樹脂成型品１、車両用表示装置１００によれば、樹脂成型品１は、複数の微細凹凸２が成型された表面は、車両に搭載され車両に関する情報を表示する表示部１０１が有する光源部１０２と目視位置１０８との間に位置すると共に、光源部１０２と目視位置１０８との並び方向に沿って突出する立ち面１０７を構成する。つまり、車両用表示装置１００は、車両に搭載され、当該車両に関する情報を表示する表示部１０１と、表示部１０１が有する光源部１０２と目視位置１０８との間に位置すると共に、光源部１０２と目視位置１０８との並び方向に沿って突出する立ち面１０７に設けられ、入射角８５°におけるグロス値が２以下となる複数の微細凹凸２が表面に成型される樹脂成型品１とを備える。ここでは、複数の微細凹凸２は、表面粗さが１．０μｍ以上１０．０μｍ以下でかつ配列ピッチが３．０μｍ以上１８．０μｍ以下である、もしくは、表面粗さが１．１５μｍ以上１０．００μｍ以下である、もしくは、配列ピッチが３．０μｍ以上１４．０μｍ以下である。より詳細には、複数の微細凹凸２は、表面粗さが１．４μｍ以上３．０μｍ以下でかつ配列ピッチが４．０μｍ以上１３．０μｍ以下であることが好ましい。したがって、樹脂成型品１、車両用表示装置１００は、例えば、車両用表示装置１００の見返し板１０５を構成する立ち面１０７を、塗装レス低反射見返しとして構成することができる。これにより、樹脂成型品１、車両用表示装置１００は、例えば、光源部１０２から立ち面１０７に入射し運転者等の乗員の目視位置１０８側に反射する光を抑制することができ、当該立ち面１０７の光沢を抑制することができる。
【００７３】
なお、上述した本発明の実施形態に係る樹脂成型品、及び、車両用表示装置は、上述した実施形態に限定されず、請求の範囲に記載された範囲で種々の変更が可能である。
【００７４】
以上の説明では、樹脂成型品１は、車両用表示装置１００の見返し板１０５を構成する囲い面１０６、立ち面１０７に適用されるものとして説明したがこれに限らず、車両の他の部分や車両以外の部分に適用されてもよい。樹脂成型品１は、例えば、樹脂によって成型される指針１０４や指針キャップ、インストルメントパネル等、車両用表示装置１００において、奥行き方向前面側に露出し運転者を含む乗員の視界にはいりうる他の部分に適用されてもよいし、外光等の反射による表面の光沢を抑制したい部分、例えば、ヘッドアップディスプレイの筐体内部壁面等に適用されてもよい。また、樹脂成型品１は、車両以外の部分として、例えば、ゲーム機、携帯端末機器、家電等の筐体において表面の光沢を抑制したい部分（例えば、ディスプレイの表示面の端部を囲う枠状の部分等）に適用されてもよい。
【００７５】
以上の説明では、表示部１０１は、車両に関する種々の計測値を立体物である指針１０４によってアナログ式で表示するアナログ計器であるものとして説明したがこれに限らない。図１１に示す変形例に係る車両用表示装置１００Ａは、表示部１０１（図１参照）にかえて表示部１０１Ａを備える。表示部１０１Ａは、車両に関する情報として、画像表示面に種々の画像を表示するものであり、薄型のディスプレイによって構成される。表示部１０１Ａは、いわゆるバックライトを構成する光源部１０２Ａを有しており、当該光源部１０２Ａが出射する光を用いて車両に関する種々の画像情報を表示するものである。表示部１０１Ａは、例えば、ＴＦＴ液晶ディスプレイを用いることができるが、これに限らず、プラズマディスプレイ、有機ＥＬディスプレイ等を用いることもできる。表示部１０１Ａは、車両に関する情報として、例えば、上述した指針１０４、指標部、ウォーニング表示用の図柄等に相当する画像の他、エコ走行等に関する情報、積算走行距離、冷却水温、燃料残量、バッテリ蓄電量等、車両の運転に際して時々刻々と変化する様々な運転に関する運転情報を表示してもよい。見返し板１０５の囲い面１０６は、当該表示部１０１Ａの画像表示面の周りを囲うようにして設けられる。
【００７６】
そして、樹脂成型品１は、上記のような表示部１０１Ａが組み込まれた車両用表示装置１００Ａにおける見返し板１０５の囲い面１０６や立ち面１０７に適用されてもよい。これにより、樹脂成型品１は、車両用表示装置１００Ａにおける見返し板１０５の囲い面１０６や立ち面１０７において、光の反射を抑制し、光沢を抑制することができる。この場合、樹脂成型品１は、特に、立ち面１０７等において、アナログ計器の光源部１０２（図１参照）と比較して出射光の光量が相対的に多い表示部１０１Ａを構成するディスプレイの光源部１０２Ａから照射された光の反射を好適に抑制することができるので、光沢抑制の効果をより顕著に奏することができ、例えば、表示部１０１Ａに表示される画像の立ち面１０７への映り込み等も抑制することができる。
【００７７】
以上で説明した複数の微細凹凸２が成型された表面は、複数の微細凹凸２による表面粗さＳａ、複数の微細凹凸２の配列ピッチＰｉが上記の条件１〜３のいずれか１つを満たすように成型されることで、８５°グロス値が０より大きく２以下の表面として構成されるものとして説明した。つまり、複数の微細凹凸２が成型された表面は、複数の微細凹凸２による表面粗さＳａ、又は、複数の微細凹凸２の配列ピッチＰｉが調整されることで、８５°グロス値が０より大きく２以下の表面として構成されるものとして説明したが、これに限らず、複数の微細凹凸２の形状に関する他のパラメータが調整されることで、８５°グロス値が０より大きく２以下の表面として構成されるものであってもよい。複数の微細凹凸２が成型された表面は、例えば、複数の微細凹凸２の深さ、及び、複数の微細凹凸２の配列ピッチが調整されることで８５°グロス値が０より大きく２以下の表面として構成されてもよい。また、複数の微細凹凸２が成型された表面は、例えば、複数の微細凹凸２において隣接する微細凹凸２の周壁面同士がなす構造体隣接角が調整されることで８５°グロス値が０より大きく２以下の表面として構成されてもよい。また、複数の微細凹凸２が成型された表面は、例えば、複数の微細凹凸２の凸状部分の頂部にピンホールを設け当該ピンホールの平均直径や平均深さが調整されることで８５°グロス値が０より大きく２以下の表面として構成されてもよい。また、複数の微細凹凸２が成型された表面は、例えば、複数の微細凹凸２の凸状部分にさらに微細突起を設け当該微細突起の底面径や配列ピッチが調整されることで８５°グロス値が０より大きく２以下の表面として構成されてもよい。また、複数の微細凹凸２が成型された表面は、例えば、複数の微細凹凸２を角錐台状微細凸部等によって構成し、角錐台状微細凸部の底面多角形に外接する円の径や配列ピッチが調整されることで８５°グロス値が０より大きく２以下の表面として構成されてもよい。つまり、見方を変えれば、本実施形態の樹脂成型品１は、入射角８５°におけるグロス値が０より大きく２以下となる微細凹凸２の深さ、配列ピッチ、構造体隣接角、凸状部分の頂部に形成されたピンホールの平均直径や平均深さ、凸状部分に形成された微細突起の底面径やピッチ、角錐台状微細凸部の底面多角形に外接する円の径や配列ピッチ等を有する複数の微細凹凸２が表面に成型されたものであってもよい。
【００７８】
以上の説明では、複数の微細凹凸２の表面粗さＳａ、配列ピッチＰｉを測定するための測定機器として、『オリンパス株式会社製  ３Ｄ測定レーザー顕微鏡  ＬＥＸＴ  ＯＬＳ４０００』を用いるものとして説明したがこれに限らず、他の測定機器を用いてもよく、この場合には、複数の微細凹凸２の表面粗さＳａ、配列ピッチＰｉを測定するために予め設定される所定の表面粗さ測定方法、ピッチ測定方法が上記と同等であればよい。
【符号の説明】
【００７９】
１    樹脂成型品
２    微細凹凸
１００、１００Ａ    車両用表示装置
１０１、１０１Ａ    表示部
１０２、１０２Ａ    光源部
１０３    文字板
１０４    指針
１０５    見返し板
１０６    囲い面
１０７    立ち面
１０８    目視位置
【図１】
2016031537.tif 000004
【図２】
2016031537.tif 000005
【図３】
2016031537.tif 000006
【図４】
2016031537.tif 000007
【図５】
2016031537.tif 000008
【図６】
2016031537.tif 000009
【図７】
2016031537.tif 000010
【図８】
2016031537.tif 000011
【図９】
2016031537.tif 000012
【図１０】
2016031537.tif 000013
【図１１】
2016031537.tif 000014
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
車両に搭載される車両用表示装置に適用され、表面粗さが１．０μｍ以上１０．０μｍ以下でかつ配列ピッチが３．０μｍ以上１８．０μｍ以下である複数の微細凹凸が表面に成型されることを特徴とする、
樹脂成型品。
【請求項２】
前記複数の微細凹凸は、表面粗さが１．３μｍ以上１０．０μｍ以下でかつ配列ピッチが３．０μｍ以上１３．５μｍ以下である、
請求項１に記載の樹脂成型品。
【請求項３】
車両に搭載され、当該車両に関する情報を表示する表示部と、
前記表示部の周りに設けられ、表面粗さが１．０μｍ以上１０．０μｍ以下でかつ配列ピッチが３．０μｍ以上１８．０μｍ以下である複数の微細凹凸が表面に成型される樹脂成型品とを備えることを特徴する、
車両用表示装置。
【請求項４】
車両に搭載され、当該車両に関する情報を表示する表示部と、
前記表示部が有する光源部と目視位置との間に位置すると共に、前記光源部と前記目視位置との並び方向に沿って突出する立ち面に設けられ、入射角８５°におけるグロス値が２以下となる複数の微細凹凸が表面に成型される樹脂成型品とを備えることを特徴する、
車両用表示装置。
【請求項５】
前記複数の微細凹凸は、表面粗さが１．０μｍ以上１０．０μｍ以下でかつ配列ピッチが３．０μｍ以上１８．０μｍ以下である、もしくは、表面粗さが１．１５μｍ以上１０．００μｍ以下である、もしくは、配列ピッチが３．０μｍ以上１４．０μｍ以下である、
請求項４に記載の車両用表示装置。
【請求項６】
前記複数の微細凹凸は、表面粗さが１．４μｍ以上３．０μｍ以下でかつ配列ピッチが４．０μｍ以上１３．０μｍ以下である、
請求項４又は請求項５に記載の車両用表示装置。
【手続補正２】
【補正対象書類名】明細書
【補正対象項目名】０００６
【補正方法】変更
【補正の内容】
【０００６】
上記目的を達成するために、本発明に係る樹脂成型品は、車両に搭載される車両用表示装置に適用され、表面粗さが１．０μｍ以上１０．０μｍ以下でかつ配列ピッチが３．０μｍ以上１８．０μｍ以下である複数の微細凹凸が表面に成型されることを特徴とする。
【国際調査報告】
2016031537.tif 000015
2016031537.tif 000016
2016031537.tif 000017
2016031537.tif 000018